【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
上部および下部表面を有するクッションと、
前記クッションの前記上部表面に直接結合された合成ポリマー材料から形成されたバリアフィルムと
からなるカーペットパッドであって、
前記カーペットパッドは、前記バリアフィルム上から前記パッドへ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、修正ミューレン破裂強さ試験により測定した際に１平方インチ当たり少なくとも８ポンド（０．５６ｋｇ／ｍ２）の圧力下で液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
【請求項２】
上部および下部表面を有するクッションと、
前記クッションの前記上部表面に直接結合された合成ポリマー材料から形成されたバリアフィルムと
からなるカーペットパッドであって、
前記カーペットパッドは、前記バリアフィルム上から前記パッド上へ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、少なくとも１００００サイクルのベッターマン・ドラム摩耗試験／汚れ付与／汚れクリーニング試験後に液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
【請求項３】
上部および下部表面を有するクッションと、
合成ポリマー材料から形成されたバリアフィルムと、
前記クッションの前記上部表面に前記フィルムを結合する接着材料層とからなるカーペットパッドであって、
前記カーペットパッドは、前記バリアフィルム上から前記パッド上へ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、修正ミューレン破裂強さ試験により測定した際に１平方インチ当たり少なくとも８ポンド（０．５６ｋｇ／ｍ２）の圧力下で液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
【請求項４】
上部および下部表面を有するクッションと、
合成ポリマー材料から形成されたバリアフィルムと、
前記クッションの前記上部表面に前記フィルムを結合する接着材料層とからなるカーペットパッドであって、
前記カーペットパッドは、前記バリアフィルム上から前記パッド上へ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、少なくとも１００００サイクルのベッターマン・ドラム摩耗試験／汚れ付与／汚れクリーニング試験後に液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
【請求項５】
上部および下部表面を有するクッションと、
前記クッションの前記上部表面に結合された合成ポリマー材料から形成された、繊維状基材がラミネートされていないバリアフィルムと
を含むカーペットパッドであって、
前記カーペットパッドは、前記バリアフィルム上から前記パッド上へ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、修正ミューレン破裂強さ試験により測定した際に１平方インチ当たり少なくとも８ポンド（０．５６ｋｇ／ｍ２）の圧力下で液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
【手続補正２】
【補正対象書類名】明細書
【補正対象項目名】００３９
【補正方法】変更
【補正の内容】
【００３９】
噴霧器や押出し機などの分配装置４０が、計量したクッション材料をエンドレスコンベヤ４４表面に付着させる。コンベヤ４４は、硬化後、クッションの剥離を促すために、フルオロポリマー材料でコートされている。クッション材料は、好適なポンプ５２により供給源５０から分配装置４０に供給される。バリアフィルム１８は供給ロール５６により運ばれる。バリアフィルム１８は、ターンロール５８周囲に延伸されて、分配装置４０の開口部の下流の分配されたクッション材料の上部表面１４Ｕ上に積層される。バリアフィルム１８は、ニップロール６０の作用によりクッション１４へ押し付けられる。クッション材料の粘着性により、フィルム１８の下部表面１８Ｂを、クッション１４の上部表面１４Ｕに直接固定する。クッション材料はオーブン６２中で硬化される。場合によっては、パッドをオーブン６２の代わりに加熱ロール（図示せず）の上に通してもよい。仕上がりパッド１０はテークアップロール４８により集められる。
【手続補正３】
【補正対象書類名】明細書
【補正対象項目名】００４２
【補正方法】変更
【補正の内容】
【００４２】
（試験方法）
（Ａ．水蒸気透過率試験：）
パッドの水蒸気の透過率は、水蒸気透過率試験を用いて測定する。パッド試料を、水を入れたカップの縁に据え付ける。パッドは、クッションの下部表面が水につくように据え付けられる。アセンブリ全体を秤量する。１５０メートル／分［１分当たり約５００フィート］の気流を、摂氏２５度（２５℃）［華氏約７５度（７５°Ｆ）］および相対湿度５５％に制御された環境で、２４時間［＋／−１５分］の間隔で、パッドの露出（上部）面に連続的に通過させる。この組立品を再秤量し、試料の重量損失を求めた。水蒸気透過率（ＭＶＴＲ）を、グラムでの組立品をメートルでの試料面積で除算した重量差として計算する。
【手続補正４】
【補正対象書類名】明細書
【補正対象項目名】００５８
【補正方法】変更
【補正の内容】
【００５８】
（実施例３）
実施例１で用いたのと同じバリアフィルムの層を、先行技術試料Ａに用いた市販の密度が１立方フィート当たり公称６ポンド（ｌｂ／ｆｔ３）、厚さが１／２インチのリボンドポリウレタンクッションに、マサチューセッツ州ミドルトンのボスティック社（Ｂｏｓｔｉｋ  Ｃｏｍｐａｎｙ，Ｍｉｄｄｌｅｔｏｎ，Ｍａｓｓａｃｈｕｓｅｔｔｓ）より「ＰＥ  １２０−２０」として入手可能な１平方ヤード当たり０．７オンス（ｏｚ／ｙｄ２）のポリエステルウェブ接着剤を用いて結合することによりカーペットパッドを形成した。ポリエステルウェブ接着剤をクッションとバリアフィルムの間に配置して、バリアフィルムにホットアイロンを軽く押し付けることにより溶かした。ホットアイロンの温度は、華氏３００度（°Ｆ）を超えないように調整した。
【手続補正５】
【補正対象書類名】明細書
【補正対象項目名】００６５
【補正方法】変更
【補正の内容】
【００６５】
以下に、本明細書に開示される発明を列記する。
１．上部および下部表面を有するクッションと、
前記クッションの前記上部表面に直接結合された合成ポリマー材料から形成されたバリアフィルムと
から実質的になるカーペットパッドであって、
前記カーペットパッドは、前記バリアフィルム上から前記パッド上へ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、修正ミューレン破裂強さ試験により測定した際に１平方インチ当たり少なくとも８ポンド（０．５６ｋｇ／ｍ２）の圧力下で液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
２．上部および下部表面を有するクッションと、
前記クッションの前記上部表面に直接結合された合成ポリマー材料から形成されたバリアフィルムと
から実質的になるカーペットパッドであって、
前記カーペットパッドは、前記バリアフィルム上から前記パッド上へ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、少なくとも１００００サイクルのベッターマン・ドラム摩耗試験／汚れ付与／汚れクリーニング試験後に液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
３．上部および下部表面を有するクッションと、
合成ポリマー材料から形成されたバリアフィルムと、
前記クッションの前記上部表面に前記フィルムを結合する接着材料層とから実質的になるカーペットパッドであって、
前記カーペットパッドは、前記バリアフィルム上から前記パッド上へ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、修正ミューレン破裂強さ試験により測定した際に１平方インチ当たり少なくとも８ポンド（０．５６ｋｇ／ｍ２）の圧力下で液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
４．上部および下部表面を有するクッションと、
合成ポリマー材料から形成されたバリアフィルムと、
前記クッションの前記上部表面に前記フィルムを結合する接着材料層とから実質的になるカーペットパッドであって、
前記カーペットパッドは、前記バリアフィルム上から前記パッド上へ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、少なくとも１００００サイクルのベッターマン・ドラム摩耗試験／汚れ付与／汚れクリーニング試験後に液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
５．前記クッションが合成非セルロース材料から形成されていることを特徴とする１．、２．、３．または４．に記載のカーペットパッド。
６．前記バリアフィルムの厚さが０．５〜１．５ミルの範囲であることを特徴とする１．、２．、３．または４．に記載のカーペットパッド。
７．前記バリアフィルムが弾性ポリマー材料から形成されていることを特徴とする１．、２．、３．または４．に記載のカーペットパッド。
８．前記バリアフィルムがエラストマーポリマー材料から形成されていることを特徴とする１．、２．、３．または４．に記載のカーペットパッド。
９．前記バリアフィルムが加硫処理シリコーンゴム、シリコーンポリマー、ポリウレタン類、ポリエーテル／ポリエステル、ポリエーテル／アミド類、ポリビニルアルコールおよびこれらのコポリマーおよびブレンドからなる群より選択される材料から形成されていることを特徴とする８．に記載のカーペットパッド。
１０．前記バリアフィルムがパーフルオロアルキルポリマー材料から形成されていることを特徴とする１．、２．、３．または４．に記載のカーペットパッド。
１１．前記バリアフィルムが第１の所定の融解温度を有しており、
前記接着剤が第２のより低い融解温度を有する第２のポリマー材料から形成されていて、それによって、前記フィルムが前記クッションの前記上部表面に熱的に結合されていることを特徴とする３．または４．に記載のカーペットパッド。
１２．前記接着剤が前記フィルムと前記クッションの前記上部表面との間に導入された固体接着剤であることを特徴とする１１．に記載のカーペットパッド。
１３．前記接着剤が前記フィルムと前記クッションの前記上部表面との間に導入された液体接着剤であることを特徴とする３．または４．に記載のカーペットパッド。
１４．上部および下部表面を有するクッションと、
前記クッションの前記上部表面に結合された合成ポリマー材料から形成された、繊維状基材がラミネートされていないバリアフィルムと
を含むカーペットパッドであって、
前記カーペットパッドは、前記バリアフィルム上から前記パッド上へ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、修正ミューレン破裂強さ試験により測定した際に１平方インチ当たり少なくとも８ポンド（０．５６ｋｇ／ｍ２）の圧力下で液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
１５．上部および下部表面を有するクッションと、
前記クッションの前記上部表面に結合された合成ポリマー材料から形成された、繊維状基材がラミネートされていないバリアフィルムと
を含むカーペットパッドであって、
前記カーペットパッドは、前記バリアフィルム上から前記パッド上へ付着した液体に対して不浸透性であると同時に、
２４時間当たり１平方メートル当たり少なくとも１４．６グラム（１４．６ｇ／ｍ２／２４時間）の水蒸気透過率で水蒸気に対して透過性であり、
前記パッドは、少なくとも１００００サイクルのベッターマン・ドラム摩耗試験／汚れ付与／汚れクリーニング試験後に液体不透過性を維持するのに十分な耐久性を有しており、
それによって、前記カーペットパッドが、前記バリアフィルムの前記上部表面の上から前記パッド上に付着した液体を吸収せず、前記クッションの前記下部表面下から水分を前記パッドに通過させることを可能とさせていることを特徴とするカーペットパッド。
１６．前記未支持のバリアフィルムが前記クッションの前記上部表面に直接結合されていることを特徴とする１４．または１５．に記載のカーペットパッド。
１７．前記バリアフィルムを前記クッションの前記上部表面に結合する接着材料層をさらに含むことを特徴とする１４．または１５．に記載のカーペットパッド。
１８．前記バリアフィルムが弾性ポリマー材料から形成されていることを特徴とする１４．または１５．に記載のカーペットパッド。
１９．前記バリアフィルムがエラストマーポリマー材料から形成されていることを特徴とする１４．または１５．に記載のカーペットパッド。
２０．前記バリアフィルムが加硫処理シリコーンゴム、シリコーンポリマー、ポリウレタン類、ポリエーテル／ポリエステル、ポリエーテル／アミド類、ポリビニルアルコールおよびこれらのコポリマーおよびブレンドからなる群より選択される材料から形成されていることを特徴とする１９．に記載のカーペットパッド。
２１．前記バリアフィルムがパーフルオロアルキルポリマー材料から形成されていることを特徴とする１４．または１５．に記載のカーペットパッド。
本明細書に記載した本発明の教示により、当業者であれば、本発明に対して修正を行うことができ得る。かかる修正は、添付の請求の範囲により定義されるように、本発明の趣旨の範囲内にあるものと解釈されるものとする。